(57)【特許請求の範囲】
【請求項１】
エアー方式の吹付緑化工に適応するべく有機質又は無機質の資材、肥料、侵食防止材等の基盤材料を混合して調製される生育基盤材の調製方法において、
繊維長５〜２０ｃｍであって前記生育基盤材に対して５〜４０容積％の混合量となる吸水性及び吸湿性を有する繊維材を、シャフトレスミキサーにより水を加えずに前記基盤材料と共に空練りし、その後、水を加えて撹拌混合することにより、前記繊維材と他の基盤材料との供回りを防止し前記繊維材を他の基盤材料と均一に混合させることを特徴とする生育基盤材の調製方法。
【発明の詳細な説明】
【０００１】
【発明の属する技術分野】
本発明は、法面又は斜面の緑化工において吹付により適用される生育基盤材に関し、特に、施工後の乾燥に対して耐久性のある生育基盤材及びその調製方法に関する。
【０００２】
【従来の技術】
従来、法面等の緑化工において生育基盤材を吹付造成した後、生育基盤材の表面の乾燥を防止するために、ワラムシロ等で表面を被覆する方法（ムシロ張工）や、マルチ資材を乾燥防止層として吹き付ける方法（ストローマルチ工法等の併用）が行われている。ワラムシロ等の二次製品により被覆する方法は、生育基盤の乾燥防止には非常に有効であり、古くから用いられている。
【０００３】
しかしながら、ムシロ張工は、人力施工となりコストが高いこと、効果の持続期間が気象条件や立地条件等により左右され易いこと等から、大面積の施工地への適用が困難である。また、ムシロ張工は耐久性に劣るため、長期にわたる安定な効果が保証されず、特に積雪寒冷地、風衝地、急勾配の法面での適用では十分が成果が期待できなかった。
【０００４】
また、ストローマルチ工法等は、機械施工が可能なためムシロ張工よりはコスト的に有利であるが、緑化工全体が、基盤造成工と乾燥防止工の２工程となるためやはり高価なものとなる。また、吹付け方法によっては、マルチ資材層が厚くなりすぎたり、マルチ資材と混合した侵食防止材によって植物の発芽に支障をきたす場合もあった。
【０００５】
【発明が解決しようとする課題】
本発明の目的は、施工後の乾燥を効率よくかつ低コストで防止すると共に、耐侵食性も兼ね備えた生育基盤材及びその調製方法を提供することである。
【０００６】
【課題を解決するための手段】
上記目的を達成するために、本発明による生育基盤材は、通常の基盤材料の他に、繊維長５〜２０ｃｍの吸水性及び吸湿性を有する繊維材を前記生育基盤材のの５〜４０容量％含み、かつ前記繊維材が他の基盤材料と均一に混合されている。  また、本発明による生育基盤材の調製方法は、繊維長５〜２０ｃｍであって前記生育基盤材に対して５〜４０容積％の混合量となる吸水性及び吸湿性を有する繊維材を、水を加えずに前記基盤材料と共に空練りし、その後、水を加えて撹拌混合することにより、前記繊維材を他の基盤材料と均一に混合させる調製方法である。
好適には、前記生育基盤材及びその調製方法における前記繊維材を椰子繊維とする。
【０００７】
【作用】
本発明による生育基盤材は、繊維長５〜２０ｃｍの吸水性及び吸湿性を有する繊維材を５〜４０容量％含むので、地山の水分及び空気中の水分(霧等含む)を効率よく吸水及び吸湿して生育基盤表面の乾燥を防止し、植物の生育環境を向上させる。繊維材は、地山と十分に接触しかつ表面側にもある程度が露出することにより水分を効率よく摂取する。また、このように表面が乾燥しないことによって耐侵食性が向上するが、さらに、繊維長の長い繊維材が均一に混合されていることが耐侵食性の向上に大きく寄与している。
【０００８】
【発明の実施の形態】
生育基盤材は、通常、有機質資材、無機質資材、又はこれらの混合材を主材料とし、さらに肥料、侵食防止材、ｐＨ緩衝材等を配合し、均一に混合して調製される。その他に生育基盤材を構成する材料として、繊維材を混合したものも知られている。特公平８−１６３２９号及び特開平７−３２７４８４号公報では、耐侵食性の向上や緑化基礎工の金網張工の代用のために材質的に強い繊維材（例えば、ポリエステル、ポリプロピレン等の合成繊維）が用いられている。他にも、繊維材の長さについても短繊維、長繊維（又は連続繊維）を用いた生育基盤材が提示されている。これらの従来の生育基盤材における繊維材は、機械的特性の向上を目的として混合されたものである。
【０００９】
本発明による生育基盤材は、その乾燥を防止するために吸水性及び吸湿性を有する繊維材を混合することを特徴とする。加えて、繊維長５〜２０ｃｍの繊維材が好適である。具体的な材料としては、椰子、綿、麻、パルプ等の植物性繊維又は羊毛等の動物性繊維が使用可能である。特に椰子繊維は、その吸水性及び吸湿性が最適であるだけでなく、安価に大量入手可能であり、コスト的にも好ましい。その他、吸水性及び吸湿性を有する繊維材であれば上記の天然繊維に限らず、合成繊維も利用できる。
【００１０】
吸水性及び吸湿性を有する繊維を生育基盤材に混合することにより、地山に対してこれらの繊維が接触して毛管現象により地山から水分を吸水し、また基盤表面においては降雨水等を速やかに吸水し、空気中の湿気を有効に捕捉する。これらの作用により、生育基盤表層の乾燥を防止することができる。このように本発明における吸水性及び吸湿性は、単なる保水性ではなく、積極的な吸水作用及び吸湿作用を有することをいう。
【００１１】
さらに、本発明による生育基盤材に混合する繊維材の繊維長は５〜２０ｃｍと長いので、このような繊維材が他の基盤材料と均一に混合されることにより大きな耐侵食性も得られるという利点がある。従来はこのような長い繊維材は、他の基盤材料と均一に混合できないとされ、短い繊維長のものが用いられていた。しかしながら、本発明では、このように長い繊維材を他の材料と均一に混合するために、従来にない調製方法を採っている。すなわち、通常は、施工の際に全ての基盤材料に水を加えてミキサー等で撹拌混合するのであるが、本発明では、水を加える前に予め基盤材料を空練りする。その後、水を加えて通常の撹拌混合を行い、吹付工に適用する。尚、均一な撹拌混合を行うためには、シャフトレスミキサーの使用が好適である。一般的なミキサーでは材料と繊維材が供回りするため均一な撹拌が困難である。本発明による調製方法によれば、繊維長の長い繊維材も他の基盤材料と均一に混合することができる。従って、得られる生育基盤材は、極めて優れた耐侵食性を有することとなる。
【００１２】
尚、特公平２−５７８８５号では、椰子繊維と保水パルプ(綿)を含む生育基盤材が開示されているが、この場合の椰子繊維は、繊維長が１〜４cmと短く生育基盤材の厚密防止の目的で混合されており、保水性についてはむしろマイナス要因となるとしてこれを補うために保水パルプと共に混合されている。特公平２−５７８８５号では、繊維長が４cmを超える椰子繊維は均一混合ができないとして繊維長をこの範囲に限定している。繊維長が短い椰子繊維は、混合し易いが耐浸食性が弱くなるという欠点がある。従って、特公平２−５７８８５号に開示に椰子繊維は、本発明の生育基盤材における繊維材とは目的もその繊維長も異なる。特公平２−５７８８５号に開示の保水パルプについては配合割合に純植物繊維（綿）からなる保水性を高めたパルプを粉砕したもの、との記載があり耐浸食性については期待できないものである。
【００１３】
本発明の調製方法によれば材料を均一に混合することができるが、繊維材の混合量が４０％より多くなると、生育基盤材自体の物理的特性が大きく変わってしまい、保水効果が減退しまた植物の生育が阻害される。従って、繊維材の混合量は、生育基盤材に対して５〜４０容積％が好適である。以下に示す実施例では、５〜１０容積％でも良好な結果が得られている。
【００１４】
図１〜図３は、本発明の生育基盤材における繊維材の混合量による植物の発芽・生育に対する影響を検証した試験結果である。繊維材としては、椰子繊維を用いた。これらの試験では、主材料の無機質資材と有機質資材との混合比を変えた生育基盤材を用いて実験を行っている。このため、各生育基盤材の物理的特性に応じてその特性を大きく変化させない範囲で、椰子繊維の混合量を設定している。
【００１５】
具体的な試験方法は、1/5000アールのワグネルポットによる室内試験（室温２３℃）で、各試験区の繰り返しは３回とした。主材料と、椰子繊維と、肥料とを所定の割合で混合し、基盤硬度が山中式土壌硬度計指数で１８±１ｍｍとなるように詰め固め、生育基盤材表面にウィーピングラブグラス(ＷＬＧ)１００粒を均等に播種した後、同配合の生育基盤材で覆土した。
【００１６】
試験結果から、いずれの試験区においても繊維材を混合すると植物の生育が良好になる傾向が認められ、生育基盤材表面の乾燥防止効果が十分に得られていることが明らかとなった。
【００１７】
図１は、無機質資材と有機質資材とを１：１で混合した生育基盤材を用いて行った試験結果である。（Ａ）は草丈について、（Ｂ）は成立本数についての経日変化を示す。各区分における椰子繊維の混合割合は、０、１０、及び２０％である。
【００１８】
図２は、無機質資材と有機質資材とを１：３で混合した生育基盤材を用いて行った試験結果である。（Ａ）は草丈について、（Ｂ）は成立本数についての経日変化を示す。各区分における椰子繊維の混合割合は、０、１５、及び３０％である。
【００１９】
図３は、無機質資材と有機質資材とを０：１で混合した生育基盤材を用いて行った試験結果である。（Ａ）は草丈について、（Ｂ）は成立本数についての経日変化を示す。各区分における椰子繊維の混合割合は、０、２０、及び４０％である。
【００２０】
次に、上記の室内試験の結果を踏まえて、実際のフィールドにおいて施工を行った例を以下に示す。施工地は、法面勾配１：１の軟岩切土法面で、地質は砂岩と頁岩の互層である。施工にあたっては、緑化基礎工として金網張工（菱形金網＃１４、５０×５０ｍｍ）を施工した後に、エアー方式による吹付けにより生育基盤を造成した。尚、以下の施工例における肥料、侵食防止材等のその他の基盤材料の種類については、これらに限定するものではない。
【００２１】
施工例１：出来型１ｍ3当たりの材料配合。
生育基盤材  有機質系          １，９００リットル
椰子繊維(５％混合)                １００リットル
肥料(N:P:K＝6:36:6)                   ４ｋｇ
侵食防止材  セメント系              ６０ｋｇ
ｐＨ緩衝材  過燐酸石灰            １．４ｋｇ
【００２２】
施工例２：出来型１ｍ3当たりの材料配合。
生育基盤材  有機質系          １，８００リットル
椰子繊維(１１％混合)              ２００リットル
肥料(N:P:K＝6:36:6)                   ４ｋｇ
侵食防止材  セメント系              ６０ｋｇ
ｐＨ緩衝材  過燐酸石灰            １．４ｋｇ
【００２３】
施工例３：出来型１ｍ3当たりの材料配合。
生育基盤材  有機質系          １，９００リットル
椰子繊維(５％混合)                １００リットル
肥料(N:P:K＝6:36:6)                   ４ｋｇ
侵食防止材  高分子系樹脂              ４ｋｇ
【００２４】
施工例４：出来型１ｍ3当たりの材料配合。
生育基盤材  有機質系          １，８００リットル
椰子繊維(１１％混合)              ２００リットル
肥料(N:P:K＝6:36:6)                   ４ｋｇ
侵食防止材  高分子系樹脂              ４ｋｇ
【００２５】
施工例５：出来型１ｍ3当たりの材料配合。
生育基盤材  有機質系          １，８００リットル
椰子繊維(２０％混合)              ３６０リットル
肥料(N:P:K＝6:36:6)                   ４ｋｇ
侵食防止材  セメント系              ６０ｋｇ
ｐＨ緩衝材  過燐酸石灰            １．４ｋｇ
【００２６】
施工例６：出来型１ｍ3当たりの材料配合。
生育基盤材  有機質系          １，８００リットル
椰子繊維(３０％混合)              ５４０リットル
肥料(N:P:K＝6:36:6)                   ４ｋｇ
侵食防止材  セメント系              ６０ｋｇ
ｐＨ緩衝材  過燐酸石灰            １．４ｋｇ
【００２７】
【発明の効果】
本発明による吹付工に用いる生育基盤材は、繊維長５〜２０ｃｍの吸水性及び吸湿性を有する繊維材を５〜４０容積％含むので、施工後の表層の乾燥を効果的に防止し、植物の発芽・生育を促進する。また、混合される繊維材の繊維長が長いため耐侵食性の向上にも寄与する。特に、椰子繊維を用いれば、吸水性及び吸湿性が優れていると共に、安価で大量に入手できコスト的に有利である。
【００２８】
また、本発明による生育基盤材の調製方法では、予め空練りする工程を導入したので繊維長の長い繊維を他の基盤材料と均一に混合することが可能となった。
【００２９】
従って、本発明により、乾燥防止、耐侵食性、及び混合性のいずれの点においても優れた生育基盤材が提供された。
【図面の簡単な説明】
【図１】無機質資材と有機質資材とを１：１で混合した生育基盤材を用いて行った試験結果を示す図である。（Ａ）は草丈について、（Ｂ）は成立本数についての経日変化を示す。
【図２】無機質資材と有機質資材とを１：３で混合した生育基盤材を用いて行った試験結果を示す図である。（Ａ）は草丈について、（Ｂ）は成立本数についての経日変化を示す。
【図３】無機質資材と有機質資材とを０：１で混合した生育基盤材を用いて行った試験結果を示す図である。（Ａ）は草丈について、（Ｂ）は成立本数についての経日変化を示す。
【図１】
0003811234.tif 000002
【図２】
0003811234.tif 000003
【図３】
0003811234.tif 000004